АНТИСТАТИЧЕСКОЕ УЛЬТРАТОНКОЕ ВОЛОКНО И СПОСОБ ЕГО ПРОИЗВОДСТВА

1. Антистатическое полиэстерное ультратонкое волокно типа стержень/оболочка, представляющее собой полиэстерное композиционное волокно типа стержень/оболочка, стержневая часть которого включает полиэстер А, а оболочечная часть включает сополимеризованный полиэстер В, которое (волокно) отличается тем, что удовлетворяет следующим требованиям:
(i) тонина одиночной нити равна 1,5 дтекс или меньше;
(ii) отношение А:В площади А стержневой части к площади В оболочечной части лежит в пределах от 5:95 до 80:20;
(iii) прочность одиночной нити равна 3,0 сН/дтекс или выше;
(iv) наводимый трением потенциал пряжи равен 2000 В или ниже; и
(v) полиэстер А представляет собой антистатический полиэстер, содержащий в качестве антистатического агента (а) полиэфир полиоксиалкиленового типа, представленный приведенной ниже общей формулой (1), в количестве от 0,2 до 30 вес. ч. и (b) органическое ионное соединение, по существу инертное по отношению к полиэстеру, в количестве от 0,05 до 10 вес. ч. на 100 вес. ч. ароматического полиэстера;
1
2
где R обозначает алкиленовую группу или замещенную алкиленовую группу, имеющую два или более атомов углерода; R обозначает атом водорода, одновалентную углеводородную группу, имеющую от 1 до 40 атомов углерода, одновалентный гидроксиуглеводород, имеющий от 2 до 40 атомов углерода, или одновалентную ацильную группу, имеющую от 2 до 40 атомов углерода, n есть целое число равное 1 или более и m есть целое число равное 1 или более.
2. Антистатическое полиэстерное ультратонкое волокно по п.1, в котором сополимеризованным полиэстером В является полиэстер, содержащий УФ поглощающий компонент органического типа, сополимеризованный в количестве от 0,1 до 5,0 вес. % в расчете на общий вес полиэстера.
3. Антистатическое полиэстерное ультратонкое волокно по п.2, в котором УФ поглощающим компонентом органического типа является органический УФ поглотитель бензоксазинового типа.
4. Антистатическое полиэстерное ультратонкое волокно по п.1, в котором сополимеризованным полиэстером В является полиэстер, содержащий соль металла с органической сульфоновой кислотой, сополимеризованный в количестве от 1,0 до 5,0 вес. % в расчете на общий вес кислотных компонентов за исключением соли металла с органической сульфоновой кислотой.
5. Антистатическое полиэстерное ультратонкое волокно по п.1, в котором сополимеризованным полиэстером В является полиэстер, содержащий огнезащитный компонент фосфорного типа, представленный приведенной ниже общей формулой (2), в количестве от 1000 до 10000 ч./млн в расчете на атом фосфора от общего веса полиэстера
1
2
3
где R обозначает водород или гидроксиалкильную группу, имеющую от 1 до 10 атомов углерода, R обозначает водород, алкильную группу, имеющую от 1 до 10 атомов углерода, или арильную группу, имеющую от 6 до 24 атомов углерода, и R обозначает водород, алкильную группу или гидроксиалкильную группу, имеющую от 1 до 10 атомов углерода
6. Антистатическое полиэстерное ультратонкое волокно по любому из пп.1-5, где полиэстерное композиционное волокно типа стержень/оболочка имеет от 3 до 8 реберных частей в форме, выступающей наружу от центральной части поперечного сечения волокна в поперечном сечении, перпендикулярном направлению длины одиночной нити, и при этом коэффициент выпуклости реберных частей, определенный по уравнению коэффициент выпуклости = (а1-b1)/а1, составляет от 0,3 до 0,7, где а1 обозначает расстояние между центром вписанной окружности стенки внутренней поверхности поперечного сечения волокна и верхним краем реберной части; и b1 обозначает радиус вписанной окружности стенки внутренней поверхности поперечного сечения перпендикулярного оси волокна.
7. Антистатическое полиэстерное ультратонкое волокно по любому из пп.1-5, где полиэстерное композиционное волокно типа стержень/оболочка имеет плоскую форму, включающую от 3 до 6 одиночных нитей с округлым поперечным сечением, связанных одна с другой в продольном направлении в поперечном сечении, перпендикулярном направлению длины одиночной нити, и при этом плоскостность α/β, выраженная как отношение максимального диаметра α (главная ось) плоской формы к длине β максимального диаметра (малой оси), перпендикулярного к главной оси, составляет от 3 до 6.
8. Полотно, отличающееся тем, что оно включает антистатическое полиэстерное ультратонкое волокно типа стержень/оболочка по пп.1-7.
9. Антистатическая полиэстерная композиционная текстурированная методом ложного кручения пряжа, содержащая два сорта полиэстерных волокняных пряж, различающихся по относительному удлинению, включающих жгутоподобные части, каждая из которых включает чередующимся образом скрученные пряжеподобную обернутую часть и спутанную часть, и открытые части, образуемые попеременным образом в продольном направлении, и отличающаяся тем, что она удовлетворяет приведенным ниже требованиям от (i) до (iv):
(i) полиэстерная волокняная пряжа X, обладающая меньшим относительным удлинением, представляющая собой полиэстерное композиционное волокно типа стержень/оболочка, имеющее стержневую часть, включающую полиэстер А, и оболочечную часть, включающую сополимеризованный полиэстер В, где полиэстер А содержит антистатический полиэстер, содержащий в качестве антистатического агента (а) полиэфир полиоксиалкиленового типа, представленный приведенной ниже общей формулой (1), в количестве от 0,2 до 30 вес. ч. и (b) органическое ионное соединение, по существу инертное по отношению к полиэстеру, в количестве от 0,05 до 10 вес. ч. на 100 вес. ч. ароматического полиэстера;
(ii) полиэстерная волокняная пряжа Y, обладающая большим относительным удлинением, включающая полиэстер, содержащий матирующий агент в количестве от 0 до 10 вес. ч. на 100 вес. ч. ароматического полиэстера;
(iii) представляющая собой двухслойную структуру, в которой полиэстерная волокняная пряжа Х образует стержневую часть композиционной ложно скрученной пряжи, а полиэстерная волокняная пряжа Y обволакивает стержневую часть в форме попеременно накрученных нитей с образованием внешнего слоя, который является оболочечной частью; и
(iv) средняя длина полиэстерной волокняной пряжи Y больше средней длины полиэстерной волокняной пряжи Х на 5-20%,
1
2
где R обозначает алкиленовую группу или замещенную алкиленовую группу, имеющую два или более атомов углерода; R обозначает атом водорода, одновалентную углеводородную группу, имеющую от 1 до 40 атомов углерода, одновалентный гидроксиуглеводород, имеющий от 2 до 40 атомов углерода, или одновалентную ацильную группу, имеющую от 2 до 40 атомов углерода, n есть целое число равное 1 или более и m есть целое число равное 1 или более.
10. Антистатическая полиэстерная композиционная текстурированная методом ложного кручения пряжа по п.9, удовлетворяющая следующим условиям (i)-(v):
(i) наводимый трением потенциал антистатической полиэстерной композиционной текстурированной методом ложного кручения пряжи равен 2000 В или ниже;
(ii) отношение площади стержневой части к площади оболочечной части в поперечном сечении, перпендикулярном оси волокна полиэстерной пряжи X, лежит в пределах от 5:95 до 80:20;
(iii) прочность антистатической полиэстерной композиционной текстурированной методом ложного кручения пряжи равна 1,5 сН/дтекс или выше;
(iv) степень извитости антистатической полиэстерной композиционной текстурированной методом ложного кручения пряжи составляет от 2 до 8%.
11. Антистатическая полиэстерная композиционная текстурированная методом ложного кручения пряжа по п.9 или 10, содержащая полиэстерное композиционное волокно типа стержень/оболочка, имеющее от 3 до 8 реберных частей а форме, выступающей наружу от центральной части поперечного сечения волокна перпендикулярно направлению длины одиночной нити, где коэффициент выпуклости реберных частей, определяемый по уравнению коэффициент выпуклости = (а1-b1)/а1, составляет от 0,3 до 0,7, где а1 обозначает расстояние между центром вписанной окружности стенки внутренней поверхности поперечного сечения, перпендикулярного оси волокна, и верхним краем реберной части; и b1 обозначает радиус вписанной окружности стенки внутренней поверхности поперечного сечения перпендикулярного оси волокна.
12. Антистатическая полиэстерная композиционная текстурированная методом ложного кручения пряжа по п.9 или 10, содержащая полиэстерное композиционное волокно типа стержень/оболочка, включающее от 3 до 6 одиночных нитей с округлым поперечным сечением, связанных одна с другой в продольном направлении в поперечном сечении, перпендикулярном направлению длины одиночной нити, и при этом плоскостность α/β, выраженная как отношение максимального диаметра α (главная ось) плоской формы к длине β максимального диаметра (малой оси), перпендикулярного к главной оси, составляет от 3 до 6.
13. Полотно, отличающееся тем, что оно включает в себя антистатическую полиэстерную текстурированную методом ложного кручения пряжу по пп.9-12.
14. Антистатическая полиэстерная смешанная волокняная пряжа, содержащая антистатическую полиэстерную волокняную пряжу Х и полиэстерную волокняную пряжу Y, отличающаяся тем, что она удовлетворяет следующим условиям (i)-(vi):
(i) антистатическая полиэстерная волокняная пряжа Х представляет собой полиэстерное композиционное волокно, имеющее стержневую часть, включающую полиэстер А, и оболочечную часть, включающую полиэстер В, где полиэстер А содержит антистатический полиэстер, содержащий качестве антистатического агента (а) полиэфир полиоксиалкиленового типа, представленный приведенной ниже общей формулой (1), в количестве от 0,2 до 30 вес. ч. и (b) органическое ионное соединение, по существу инертное по отношению к полиэстеру, в количестве от 0,05 до 10 вес. ч. на 100 вес. ч. ароматического полиэстера;
(ii) тонина одиночной нити полиэстерной волокняной пряжи Х равна 1,5 дтекс или меньше;
(iii) наводимый трением потенциал смешанной волокняной пряжи равен 2000 В или ниже;
(iv) смешанная волокняная пряжа представляет собой пряжу, получаемую с использованием стадии спутывания с помощью воздуха и стадии релаксационной термообработки в указанном порядке;
(v) отношение смешения полиэстерной волокняной пряжи Х с полиэстерной волокняной пряжей Y составляет от 8:2 до 6:4; и
(vi) полиэстерная волокняная пряжа Х образует внешний слой смешанной волокняной пряжи, а полиэстерная волокняная пряжа Y образует ее внутренний слой,
1
2
где R обозначает алкиленовую группу или замещенную алкиленовую группу, имеющую два или более атомов углерода; R обозначает атом водорода, одновалентную углеводородную группу, имеющую от 1 до 40 атомов углерода, одновалентный гидроксиуглеводород, имеющий от 2 до 40 атомов углерода, или одновалентную ацильную группу, имеющую от 2 до 40 атомов углерода, n есть целое число равное 1 или более и m есть целое число равное 1 или более.
15. Антистатическая полиэстерная смешанная волокняная пряжа по п.14, содержащая полиэстерное композиционное волокно типа стержень/оболочка, имеющее от 3 до 8 реберных частей в форме, выступающей наружу от центральной части поперечного сечения волокна в поперечном сечении, перпендикулярном направлению длины одиночной нити, и при этом коэффициент выпуклости реберных частей, определенный в уравнении коэффициент выпуклости = (а1-b1)/а1, составляет от 0,3 до 0,7, где а1 обозначает расстояние между центром вписанной окружности стенки внутренней поверхности поперечного сечения волокна и верхним краем реберной части; и b1 обозначает радиус вписанной окружности стенки внутренней поверхности поперечного сечения, перпендикулярного оси волокна.
16. Антистатическая полиэстерная смешанная волокняная пряжа по п.14, содержащая полиэстерное композиционное волокно типа стержень/оболочка, имеющее плоскую форму, включающую от 3 до 6 одиночных нитей с округлым поперечным сечением, связанных одна с другой в продольном направлении в поперечном сечении, перпендикулярном направлению длины одиночной нити, и при этом плоскостность α/β, выраженная как отношение максимального диаметра α (главная ось) плоской формы к длине β максимального диаметра (малой оси), перпендикулярного к главной оси, составляет от 3 до 6.
17. Полотно, отличающееся тем, что оно включает антистатическую полиэстерную смешанную волокняную пряжу по пп.14-16.
18. Способ производства антистатической полиэстерной смешанной волокняной пряжи, отличающийся тем, что антистатическую полиэстерную волокняную пряжу X', характеризующуюся относительным удлинением (ELA) 80% или более, упругим восстановлением при 10% удлинении (ERA) 50% или менее, модулем сдвига при растяжении (ЕМА) 5,89 ГПа или менее, кристалличностью (ХрА) 25% или более, усадкой в кипящей воде (BWSA) 3% или менее и термическим напряжением при 160°С (TSA) 0,44 мН/дтекс или менее, и удовлетворяющую приведенным ниже требованиям (i)-(ii), подвергают релаксационной термообработке и после этого объединяют с полиэстерной волокняной пряжей Y', характеризующейся относительным удлинением (ELB) 40% или менее, модулем сдвига при растяжении (ЕМВ) 7,85 ГПа или более, усадкой в кипящей воде (BWSB) 5% или более и термическим напряжением при 160°С (TSB) 0,88 мН/дтекс или более, так, чтобы весовое отношение полиэстерной многоволоконной пряжи X' к полиэстерной многоволоконной пряже Y' составляло от 45/55 до 70/30, после чего проводят операцию спутывания:
(i) при этом полиэстерная многоволоконная пряжа X' представляет собой полиэстерное композиционное волокно типа стержень/оболочка, имеющее стержневую часть, включающую полиэстер А, и оболочечную часть, включающую сополимеризованный полиэстер В, где полиэстер А содержит антистатический полиэстер, содержащий в качестве антистатического агента (а) полиэфир полиоксиалкиленового типа, представленный приведенной ниже общей формулой (1), в количестве от 0,2 до 30 вес. ч. и (b) органическое ионное соединение, по существу инертное по отношению к полиэстеру, в количестве от 0,05 до 10 вес. ч. на 100 вес. ч. ароматического полиэстера; и
(ii) тонина одиночной нити полиэстерной многоволоконной пряжи X' равна 1,5 дтекс или менее;
1
2
где R обозначает алкиленовую группу или замещенную алкиленовую группу, имеющую два или более атомов углерода; R обозначает атом водорода, одновалентную углеводородную группу, имеющую от 1 до 40 атомов углерода, одновалентный гидроксиуглеводород, имеющий от 2 до 40 атомов углерода, или одновалентную ацильную группу, имеющую от 2 до 40 атомов углерода, n есть целое число равное 1 или более и m есть целое число равное 1 или более.
19. Способ производства антистатической полиэстерной смешанной волокняной пряжи по п.18, при этом полиэстерное композиционное волокно представляет собой волокно типа стержень/оболочка, имеющее от 3 до 8 реберных частей в форме, выступающей наружу от центральной части поперечного сечения волокна перпендикулярно направлению длины одиночной нити, где коэффициент выпуклости реберных частей, определяемый приведенным ниже уравнением, составляет от 0,3 до 0,7, коэффициент выпуклости = (а1-b1)/а1, где а1 обозначает расстояние между центром вписанной окружности стенки внутренней поверхности поперечного сечения, перпендикулярного оси волокна, и верхним краем реберной части; и b1 обозначает радиус вписанной окружности стенки внутренней поверхности поперечного сечения перпендикулярного оси волокна.
20. Способ производства антистатической полиэстерной смешанной волокняной пряжи по п.18, при этом полиэстерное композиционное волокно представляет собой волокно типа стержень/оболочка, имеющее плоскую форму, включающую от 3 до 6 одиночных нитей с округлым поперечным сечением, связанных одна с другой в продольном направлении в поперечном сечении, перпендикулярном направлению длины одиночной нити, и при этом плоскостность α/β, выраженная как отношение максимального диаметра α (главная ось) плоской формы к длине β максимального диаметра (малой оси), перпендикулярного к главной оси, составляет от 3 до 6.
21. Полотно, отличающееся тем, что оно включает антистатическую полиэстерную смешанную волокняную пряжу, полученную с помощью способа производства антистатической полиэстерной смешанной волокняной пряжи по одному из пп.18-20.